(57)【要約】【課題】通常のアスファルト塗膜防水工法とアスファルト舗装の施工法と何ら変わりなく、鋼製の床版とアスファルト混合物層からなるアスファルト舗装とを接着防水層を介して強固に接着し、床版とアスファルト舗装が一体となることで床版の補強を実現する床版舗装構造を提供する。【解決手段】鋼製の道路橋床版１を補強する床版舗装構造であって、該床版舗装構造が、前記道路橋床版１上に、接着防水層２を有し、該接着防水層２が、ポリアミド樹脂Ａを含む防水層用材料からなり、該接着防水層２上に、ポリアミド樹脂Ｂを含むアスファルト混合物からなるアスファルト混合物層３を少なくとも１層以上備える床版舗装構造。【選択図】図１
2018071146.tif 000002
【特許請求の範囲】
【請求項１】
鋼製の道路橋床版を補強する床版舗装構造であって、
該床版舗装構造が、前記道路橋床版上に、接着防水層を有し、
該接着防水層が、ポリアミド樹脂Ａを含む防水層用材料からなり、
該接着防水層上に、ポリアミド樹脂Ｂを含むアスファルト混合物からなるアスファルト混合物層を少なくとも１層以上備える床版舗装構造。
【請求項２】
前記防水層用材料は、前記ポリアミド樹脂Ａと前記アスファルトとの混合物であり、前記ポリアミド樹脂Ａと前記アスファルトとの合計質量基準において、前記ポリアミド樹脂Ａの配合割合が５質量％以上である請求項１に記載の床版舗装構造。
【請求項３】
前記接着防水層の塗布量は、０．５ｋｇ／ｍ２以上５．０ｋｇ／ｍ２以下である請求項１又は２に記載の床版舗装構造。
【請求項４】
前記アスファルト混合物層は、前記ポリアミド樹脂Ｂとアスファルトとの合計質量基準において、前記ポリアミド樹脂Ｂの配合割合が３０質量％以上７０質量％以下である請求項１〜３のいずれか１項に記載の床版舗装構造。
【請求項５】
前記ポリアミド樹脂Ａは、軟化点が７０℃以上１３０℃以下である請求項１〜４のいずれか１項に記載の床版舗装構造。
【請求項６】
前記ポリアミド樹脂Ａは、１８０℃の溶融粘度が９０００ｍＰａ・ｓ以下である請求項１〜５のいずれか１項に記載の床版舗装構造。
【請求項７】
前記ポリアミド樹脂Ｂは、軟化点が９０℃以上１３０℃以下である請求項１〜６のいずれか１項に記載の床版舗装構造。
【請求項８】
前記ポリアミド樹脂Ｂは、１８０℃の溶融粘度が１００ｍＰａ・ｓ以上２０００ｍＰａ・ｓ以下である請求項１〜７のいずれか１項に記載の床版舗装構造。
【発明の詳細な説明】
【技術分野】
【０００１】
本発明は、鋼製の道路橋床版を補強する床版舗装構造に関する。
【背景技術】
【０００２】
鋼製の道路橋床版には、雨水の浸透による橋の劣化を防止するためアスファルト塗膜防水工法により防水層が施工されている。施工された防水層の上には、アスファルト混合物層からなるアスファルト舗装が施工され車両の通行に供される。
【０００３】
アスファルト塗膜防水工法には、加熱したアスファルトを防水層用材料として用いて、これを床版表面に１〜２ｍｍ程度の厚みで塗布して、アスファルト膜を形成する方法、又は、工場で予め成型された不織布又は織布等にアスファルトを含浸させた１〜３ｍｍ程度の厚みのアスファルトシートを用いて、該アスファルトシートと床版との間に、加熱溶融したアスファルトを流し込みながら床版にアスファルトシートを貼り付けるアスファルトシート流貼工法等がある（例えば、特許文献１参照）。
【０００４】
アスファルト混合物層を形成するアスファルト混合物には、ストレートアスファルトに熱可塑性エラストマー等を添加して強度を改良したアスファルトが用いられている。
従来の熱可塑性エラストマー等を添加したアスファルトは、熱可塑性の粘弾性物質であり、温度が高くなると接着強度が極端に低下するものである。また、アスファルト混合物は、骨材をアスファルトで結合したものであり、結合材として用いているアスファルトも熱可塑性の粘弾性物質であることから、温度が高くなると強度が著しく低下し、床版を補強する効果は期待することができない。
また、従来のアスファルト及びアスファルト混合物は、ガソリン、軽油、灯油及び重油等の石油系の油に溶けるため、道路に車両からの燃料及び積荷の石油系油が漏れた場合、アスファルト及びアスファルト混合物が共に溶解し、破損する場合がある。
防水層には、アスファルト系の防水材の他に、樹脂系の防水材が用いられることがある。樹脂系の防水材には、ウレタン樹脂、エポキシ樹脂及びメタクリル樹脂等の反応性樹脂が用いられる。これらの反応性樹脂は、硬化すると石油系溶剤に不溶なため、油に対する抵抗性はあるが、層厚が薄く、アスファルト防水と同様に床版を補強する効果は期待できない。
【０００５】
そこで、鋼製の道路橋床版を舗装で補強する技術として、スチールファイバー補強コンクリート（ＳＦＲＣ）による床板補強工法が行われている。
しかしながら、ＳＦＲＣは、特殊な材料及び施工機械を用いるため、通常のアスファルト舗装と比較して施工が困難である。更に、ＳＦＲＣは、補修が難しく、補修に時間が掛かるといった問題がある。
【先行技術文献】
【特許文献】
【０００６】
【特許文献１】特開２００１−３２２０３号公報
【発明の概要】
【発明が解決しようとする課題】
【０００７】
本発明の課題は、上記問題を解決し、通常のアスファルト塗膜防水工法とアスファルト舗装の施工法と何ら変わりなく、鋼製の床版とアスファルト混合物層からなるアスファルト舗装とを接着防水層を介して強固に接着し、床版とアスファルト舗装が一体となることで床版の補強を実現する床版舗装構造を提供することである。
【課題を解決するための手段】
【０００８】
本発明者らは、鋭意研究を重ねた結果、特定のポリアミド樹脂、又は特定のポリアミド樹脂とアスファルトとの混合物からなる防水層用材料を介して、鋼製の床版と特定のポリアミド樹脂を含むアスファルトからなるアスファルト混合物層とを接着することで、上記課題を解決し得ることを見出し、本発明を完成するに至った。すなわち、本発明は、以下のことを要旨とする。
［１］鋼製の道路橋床版を補強する床版舗装構造であって、該床版舗装構造が、前記道路橋床版上に、接着防水層を有し、該接着防水層が、ポリアミド樹脂Ａを含む防水層用材料からなり、該接着防水層上に、ポリアミド樹脂Ｂを含むアスファルト混合物からなるアスファルト混合物層を少なくとも１層以上備える床版舗装構造。
［２］前記防水層用材料は、前記ポリアミド樹脂Ａと前記アスファルトとの混合物であり、前記ポリアミド樹脂Ａと前記アスファルトとの合計質量基準において、前記ポリアミド樹脂Ａの配合割合が５質量％以上である［１］に記載の床版舗装構造。
［３］前記接着防水層の塗布量は、０．５ｋｇ／ｍ２以上５．０ｋｇ／ｍ２以下である［１］又は［２］に記載の床版舗装構造。
［４］前記アスファルト混合物層は、前記ポリアミド樹脂Ｂとアスファルトとの合計質量基準において、前記ポリアミド樹脂Ｂの配合割合が３０質量％以上７０質量％以下である［１］〜［３］のいずれかに記載の床版舗装構造。
［５］前記ポリアミド樹脂Ａは、軟化点が７０℃以上１３０℃以下である［１］〜［４］のいずれかに記載の床版舗装構造。
［６］前記ポリアミド樹脂Ａは、１８０℃の溶融粘度が９０００ｍＰａ・ｓ以下である［１］〜［５］のいずれかに記載の床版舗装構造。
［７］前記ポリアミド樹脂Ｂは、軟化点が９０℃以上１３０℃以下である［１］〜［６］のいずれかに記載の床版舗装構造。
［８］前記ポリアミド樹脂Ｂは、１８０℃の溶融粘度が１００ｍＰａ・ｓ以上２０００ｍＰａ・ｓ以下である［１］〜［７］のいずれかに記載の床版舗装構造。
【発明の効果】
【０００９】
本発明によれば、通常のアスファルト塗膜防水工法とアスファルト舗装の施工法と何ら変わりなく、鋼製の床版とアスファルト混合物層からなるアスファルト舗装とを接着防水層を介して強固に接着し、床版とアスファルト舗装が一体となることで床版の補強を実現する床版舗装構造を提供することができる。
【図面の簡単な説明】
【００１０】
【図１】実施形態に係る床版舗装構造の模式図である。
【図２】単純曲げ試験の測定チャート（荷重−変位曲線）の模式図である。
【図３】静的載荷試験に用いる供試体の模式図である。
【発明を実施するための形態】
【００１１】
本発明に係る床版舗装構造について、以下、詳細に説明する。
床版舗装構造は、図１に示すように、道路橋床版１上に、接着防水層２を有する構造であり、該接着防水層２上に、アスファルト混合物層３（３ａ，３ｂ）を積層する構造である。本実施形態における床版舗装構造は、鋼鈑で形成された床版１上にアスファルト混合物層３（３ａ，３ｂ）からなるアスファルト舗装が施工されており、床版１とアスファルト舗装３（３ａ，３ｂ）との間に接着防水層２が形成されている。
接着防水層２は、鋼製の床版１への水分の侵入を防ぐためだけではなく、床版１とアスファルト混合物層３（３ａ，３ｂ）とを接着する機能を有する。接着防水層２は、防水層用材料により形成される。
アスファルト混合物層３（３ａ，３ｂ）は、アスファルト舗装を構成する層であり、アスファルト混合物層が単層であってもよく、アスファルト混合物層が複数層であってもよい。
【００１２】
［防水層用材料］
本発明の実施形態に係る防水層用材料は、ポリアミド樹脂Ａ、又はポリアミド樹脂Ａとアスファルトとの混合物を含む材料である。防水層用材料は、通常のアスファルト混合物に含められるような樹脂、ゴム成分、添加剤等を含んでいてもよい。
防水層用材料として、このように特定の物性のポリアミド樹脂Ａを用いることにより、低温から高温まで優れたせん断強度が得られるのは、ポリアミド樹脂Ａが有するアミド結合が、鋼版で形成された床版、アスファルト舗装に含まれる骨材等に吸着し易く、これらを低温から高温まで強固に接着させることができるためと推定される。
【００１３】
＜ポリアミド樹脂Ａ＞
ポリアミド樹脂Ａの軟化点は、高温で良好なせん断強度が得られる観点から、好ましくは７０℃以上、より好ましくは７５℃以上、さらに好ましくは７７℃以上であり、良好な施工性が得られ、且つ低温で良好なせん断強度が得られる観点から、好ましくは１７０℃以下、より好ましくは１５０℃以下、さらに好ましくは１３０℃以下、さらに好ましくは１２０℃以下、さらに好ましくは１１０℃以下、さらに好ましくは１００℃以下、さらに好ましくは９０℃以下である。
ポリアミド樹脂Ａの軟化点は、「ＪＩＳ  Ｋ２２０７：２００６石油アスファルト」に示されている環球法によって測定する。
通常、接着防水層の上に施工されるアスファルト混合物は、１５０℃程度の温度で施工されることから、アスファルト混合物の熱でポリアミド樹脂Ａが溶融し、接着力が発揮することができ、低温でのせん断強度に優れると推定される。
なお、本明細書中、高温のせん断強度とは、道路橋床版防水便覧（日本道路協会、平成１９年３月発刊、ｐ．１３２〜１３４）に記載された方法に準拠して測定される６０℃におけるせん断試験結果に基づくせん断応力のことである。また、低温のせん断強度とは、道路橋床版防水便覧に記載された方法に準拠して測定される−１０℃におけるせん断試験結果に基づくせん断応力のことである。
【００１４】
ポリアミド樹脂Ａは、１８０℃における溶融粘度が、高温で良好なせん断強度が得られる観点から、好ましくは１００ｍＰａ・ｓ以上、より好ましくは２００ｍＰａ・ｓ以上、さらに好ましくは３００ｍＰａ・ｓ以上、さらに好ましくは５００ｍＰａ・ｓ以上、さらに好ましくは８００ｍＰａ・ｓ以上、さらに好ましくは１０００ｍＰａ・ｓ以上であり、低温で良好なせん断強度、施工性及び防水性が得られる観点から、好ましくは９０００ｍＰａ・ｓ以下、より好ましくは５０００ｍＰａ・ｓ以下、さらに好ましくは４０００ｍＰａ・ｓ以下、さらに好ましくは２０００ｍＰａ・ｓ以下である。
【００１５】
ポリアミド樹脂Ａの軟化点と１８０℃における溶融粘度は、後述するように、ポリアミド樹脂Ａの原料であるカルボン酸組成及びアミン組成により、調整することができる。
溶融粘度は、ポリアミド樹脂単体および防水層用材料について「（公社）石油学会規格ＪＰＩ−５ｓ−５４−９９：アスファルト−回転粘度計による粘度試験方法」に準拠し、試験温度１８０℃で測定する。
【００１６】
防水層用材料は、低温及び高温のせん断強度に優れる観点から、ポリアミド樹脂Ａの単独であることが望ましいが、ポリアミド樹脂Ａとアスファルトとの混合物を用いることもできる。
防水層用材料がポリアミド樹脂Ａとアスファルトとの混合物である場合、低温及び高温のせん断強度に優れる観点から、ポリアミド樹脂Ａとアスファルトとの合計質量基準において、ポリアミド樹脂Ａの配合割合は、好ましくは５質量％以上、より好ましくは１０質量％以上、さらに好ましくは２０質量％以上、さらに好ましくは３０質量％以上、さらに好ましくは４０質量％以上、さらに好ましくは５０質量％以上、さらに好ましくは６０質量％以上、さらに好ましくは７０質量％以上、さらに好ましくは８０質量％以上、さらに好ましくは９０質量％以上、さらに好ましくは９５質量％以上、好ましくは１００質量％以下である。
【００１７】
［アスファルト混合物］
本発明の本実施形態に係るアスファルト混合物は、ポリアミド樹脂Ｂを含むアスファルト混合物である。
本実施形態のアスファルト混合物に使用可能なアスファルトとしては、舗装用石油アスファルトであるストレートアスファルトを主成分とするもの、或いは、該ストレートアスファルトに、スチレン・ブタジエン・ブロック共重合体（ＳＢＳ）、スチレン・イソプレン・ブロック共重合体（ＳＩＳ）、エチレン・酢酸ビニル共重合体（ＥＶＡ）などの熱可塑性エラストマーを添加して改質した、改質アスファルトであってもよい。
アスファルトは、ＪＩＳ  Ｋ２２０７（１９９６）、及び日本改質アスファルト協会規格に準拠するものであれば使用できる。また、既設のアスファルト舗装に含まれる舗装用バインダ、及び骨材から再生された再生アスファルトであってもよい。
本実施形態に係るアスファルト混合物には、通常のアスファルト混合物に含められるような樹脂及びゴム成分、その他添加剤等が含まれていてもよい。
【００１８】
＜ポリアミド樹脂Ｂ＞
ポリアミド樹脂Ｂの軟化点は、高い弾性率を得る観点から、好ましくは９０℃以上、より好ましくは９５℃以上、さらに好ましくは９７℃以上であり、施工時の転圧をし易くする観点から、好ましくは１３０℃以下、より好ましくは１２５℃以下、さらに好ましくは１２０℃以下、さらに好ましくは１１５℃以下である。
ポリアミド樹脂Ｂの軟化点は、「ＪＩＳ  Ｋ２２０７：２００６石油アスファルト」に示されている環球法によって測定する。
【００１９】
ポリアミド樹脂Ｂは、１８０℃における溶融粘度が、高い強度を得る観点から、好ましくは１００ｍＰａ・ｓ以上、より好ましくは２００ｍＰａ・ｓ以上、さらに好ましくは３００ｍＰａ・ｓ以上、さらに好ましくは５００ｍＰａ・ｓ以上、さらに好ましくは８００ｍＰａ・ｓ以上、さらに好ましくは１０００ｍＰａ・ｓ以上であり、混合時の混合物の均一性及び転圧時の締固めの観点から、好ましくは２０００ｍＰａ・ｓ以下、より好ましくは１９００ｍＰａ・ｓ以下、さらに好ましくは１８００ｍＰａ・ｓ以下、さらに好ましくは１７００ｍＰａ・ｓ以下である。
【００２０】
ポリアミド樹脂Ｂの軟化点と１８０℃における溶融粘度は、後述するように、ポリアミド樹脂Ｂの原料であるカルボン酸組成及びアミン組成により、調整することができる。
【００２１】
ポリアミド樹脂Ｂを含むアスファルト混合物は、高い弾性率と転圧のし易さ等の施工性を両立する観点から、ポリアミド樹脂Ｂとアスファルト混合物との合計質量基準において、ポリアミド樹脂Ｂの配合割合は、好ましくは３０質量％以上、より好ましくは３５質量％以上、さらに好ましくは４０質量％以上、さらに好ましくは４５質量％以上、さらに好ましくは５０質量％以上であり、施工性の観点から、好ましくは７０質量％以下、より好ましくは６５質量％以下、さらに好ましくは６０質量％以下、さらに好ましくは５５質量％以下である。
以下、本実施形態に係るポリアミド樹脂Ａ及びポリアミド樹脂Ｂについて詳細に説明する。
【００２２】
＜ポリアミド樹脂Ａ及びポリアミド樹脂Ｂの構造＞
ポリアミド樹脂Ａ及びポリアミド樹脂Ｂは、アミド結合（−ＣＯＮＨ−）を有する高分子化合物であれば、いかなる化学構造を有するポリアミド樹脂を使用することもできる。ポリアミド樹脂Ａ及びポリアミド樹脂Ｂは、例えば、主として脂肪族骨格からなるポリアミドであってもよいし、主として芳香族骨格を持つポリアミドであってもよい。さらにはこの両者以外の骨格構造を有するものでもよい。ポリアミド樹脂Ａ及びポリアミド樹脂Ｂとして、好適に用いられる構造体としては、ジアミンと、モノカルボン酸及びジカルボン酸乃至重合脂肪酸とからなるポリアミドが挙げられる。
【００２３】
ポリアミド樹脂Ａ及びポリアミド樹脂Ｂは、通常、環状ラクタムの開環重合反応、アミノ酸又はその誘導体の自己縮合反応、カルボン酸とアミン化合物との縮重合反応等により得られる。カルボン酸とアミン化合物との縮重合反応によるポリアミド樹脂Ａ及びポリアミド樹脂Ｂは、例えば、カルボン酸とアミン化合物とを縮合（縮重合）反応させて得ることができる。
縮重合反応の一方の原料であるカルボン酸においては、モノカルボン酸、ジカルボン酸、重合脂肪酸を好適に用いることができる。
モノカルボン酸としては、例えば、酢酸、プロピオン酸、酪酸、吉草酸、ラウリン酸、パルミチン酸、ステアリン酸、アラキジン酸、ベヘニン酸などが挙げられる。また、不飽和脂肪族モノカルボン酸としては、例えば、オレイン酸、リノール酸、リノレン酸、エイコセン酸、エルシン酸、天然油脂より得られる混合脂肪酸（トール油脂肪酸、米ヌカ脂肪酸、大豆油脂肪酸、牛脂脂肪酸等）などが挙げられ、これらは単独で使用してもよく、二種以上を併用してもよい。
ジカルボン酸としては、例えば、アジピン酸、セバシン酸、ドデカン二酸、フタル酸、イソフタル酸、テレフタル酸、コハク酸、及びアルケニルコハク酸が挙げられる。アルケニルコハク酸としては、好ましくは、アルケニル基が炭素数４〜２０のものが好ましい。
【００２４】
重合脂肪酸は、不飽和結合を有する一塩基性脂肪酸を重合して得られる重合物、または不飽和結合を有する一塩基性脂肪酸のエステル化物を重合して得られる重合物である。重合脂肪酸としては、例えば、植物油脂由来のダイマー酸が挙げられる。
当該不飽和結合を有する一塩基性脂肪酸としては、通常１〜３の不飽和結合を有する総炭素数が８〜２４の不飽和脂肪酸が用いられる。これらの不飽和脂肪酸として、例えば、オレイン酸、リノール酸、リノレン酸、天然の乾性油脂肪酸、天然の半乾性油脂肪酸などが挙げられる。また、不飽和結合を有する一塩基性脂肪酸のエステルとしては、上記不飽和結合を有する一塩基性脂肪酸と脂肪族アルコール、好ましくは、炭素数１〜３の脂肪族アルコールとのエステルが挙げられる。前記不飽和結合を有する一塩基性脂肪酸を重合して得られる重合物、または不飽和結合を有する一塩基性脂肪酸のエステル化物を重合して得られる重合物である重合脂肪酸は、二量体を主成分とするものが好ましい。例えば、炭素数１８の不飽和脂肪酸の重合物として、その組成が、炭素数１８の一塩基酸（単量体）０〜１０質量％、炭素数３６の二塩基酸（二量体）６０〜９９質量％、炭素数５４の三塩基酸以上の酸（三量体以上）３０質量％以下のものが市販品として入手できる。
さらに、カルボン酸成分としては、モノカルボン酸、ジカルボン酸及び重合脂肪酸の他、舗装用のために用いる混合物の物性を阻害しない範囲で、その他のカルボン酸を加えてもよい。舗装用のために用いる混合物に加えるカルボン酸においては、モノカルボン酸と重合脂肪酸の組み合わせが特に好適に用いられる。なお、カルボン酸は、炭素数１〜３のアルコールとのエステルであってもよい。
【００２５】
ポリアミド樹脂Ａに関して、カルボン酸成分を構成するモノカルボン酸と、重合脂肪酸とを組み合わせて使用する場合には、その配合割合は、ポリアミド樹脂Ａの軟化点と１８０℃の溶融粘度を調整し、低温及び高温のせん断強度を高める観点から、カルボン酸成分全量基準で、モノカルボン酸が０モル当量％以上５０モル当量％以下、重合脂肪酸が５０モル当量％以上１００モル当量％以下であることが好ましく、モノカルボン酸が０モル当量％以上３５モル当量％以下、重合脂肪酸が６５モル当量％以上１００モル当量％以下であることがより好ましく、モノカルボン酸が０モル当量％以上２０モル当量％以下、重合脂肪酸が８０モル当量％以上１００モル当量％以下であることがさらに好ましく、モノカルボン酸が５モル当量％以上１８モル当量％以下、重合脂肪酸が８２モル当量％以上９５モル当量％以下であることがさらに好ましく、モノカルボン酸が６モル当量％以上１５モル当量％以下、重合脂肪酸が８５モル当量％以上９４モル当量％以下であることがさらに好ましい。
【００２６】
ポリアミドＢに関して、カルボン酸成分を構成するモノカルボン酸と、重合脂肪酸とを組み合わせて使用する場合には、その配合割合は、軟化点と１８０℃の溶融粘度を調整し、剛性を高める観点から、カルボン酸成分全量基準で、モノカルボン酸が０モル当量％以上５０モル当量％以下、重合脂肪酸が５０モル当量％以上１００モル当量％以下であることが好ましく、モノカルボン酸が０モル当量％以上３５モル当量％以下、重合脂肪酸が６５モル当量％以上１００モル当量％以下であることがより好ましく、モノカルボン酸が０モル当量％以上２０モル当量％以下、重合脂肪酸が８０モル当量％以上１００モル当量％以下であることがさらに好ましく、モノカルボン酸が４モル当量％以上１８モル当量％以下、重合脂肪酸が８２モル当量％以上９６モル当量％以下であることがさらに好ましく、モノカルボン酸が５モル当量％以上１５モル当量％以下、重合脂肪酸が８５モル当量％以上９５モル当量％以下であることがさらに好ましい。
【００２７】
また、縮重合反応の他方の原料であるアミン化合物としては、ポリアミン、アミノカルボン酸、アミノアルコールなどが挙げられる。ポリアミンとしては、エチレンジアミン、ヘキサメチレンジアミン、プロピレンジアミンなどの脂肪族ジアミン、ジエチレントリアミンなどの脂肪族トリアミン、キシリレンジアミン、ジフェニルメタンジアミンなどの芳香族ジアミン、ピペラジン、イソホロンジアミンなどの脂環式ジアミンが挙げられる。アミノカルボン酸としては、メチルグリシン、トリメチルグリシン、６−アミノカプロン酸δ−アミノカプリル酸、ε−カプロラクタムなどが挙げられる。アミノアルコールとしては、エタノールアミン、プロパノールアミンなどが挙げられる。
これら原料として使用される各化合物は、それぞれ単独でまたは２種以上混合して用いることができる。
【００２８】
これらのカルボン酸成分とアミン成分とを縮合して得られるポリアミド樹脂Ａ又はポリアミド樹脂Ｂであれば、本発明に用いるポリアミド樹脂Ａ又はポリアミド樹脂Ｂに要求される軟化点及び溶融粘度などの特性を満たすものを容易に見出すことができる。
ポリアミド樹脂Ａ及びポリアミド樹脂Ｂの軟化点及び溶融粘度は、主にモノカルボン酸と重合脂肪酸を含むカルボン酸成分等それ以外のカルボン酸との仕込み比率により調整できる。前述に記載のとおり、モノカルボン酸の仕込み比率を減少させ、重合脂肪酸の仕込み比率を増加させることで軟化点が高くなり、溶融粘度も合わせて向上する傾向にある。
また、ポリアミド樹脂Ａ及びポリアミド樹脂Ｂの軟化点、溶融粘度は、構造の異なるアミン成分を併用することでも調整できる。構造の異なるアミン成分を２種類以上併用して得られたポリアミドは、単一のアミンを使用して得られたポリアミドと比較して、溶融粘度及び軟化点を調整することが可能となる。
アミン化合物として２種以上の脂肪族ポリアミンを含むアミン成分、最も好ましくは２種以上の脂肪族ジアミンから選ばれるアミン成分を用いて得られたポリアミド樹脂Ａが、上述の性能に特に優れる。
【００２９】
脂肪族ジアミンとしては、炭素数２〜６の脂肪族ジアミンが好ましく、エチレンジアミン、プロピレンジアミン、ブチレンジアミン、ヘキサメチレンジアミンなどが例示できる。また、芳香族ジアミンとしては、メタキシリレンジアミン、ジアミノジフェニルエーテル、ジアミノジフェニルスルホン、メチレンビスクロロアニリン等を用いることができる。本発明においては特に２種以上の上述アミンを併用することが好ましく、これによってポリアミド分子同士のアミド基の配向性を調整することができ、これによって結晶性及び分子間相互作用が低減できることから、軟化点及び１８０℃溶融粘度の調製を容易に達成できる。中でもエチレンジアミン、ヘキサメチレンジアミン及びメタキシリレンジアミンから選ばれる２種以上を含むことが好ましい。
【００３０】
次に、カルボン酸成分と共に用いるアミン成分に含まれるポリアミンとしては、脂肪族ジアミン及び芳香族ジアミンを用いることができる。とくにその他のアミン成分としては、好ましい１８０℃粘度と軟化点範囲に入る範囲で市販のモノアミン、トリアミン及びテトラミン等のポリアミンをジアミンに併用することができる。
【００３１】
防水層用材料に用いるポリアミド樹脂Ａとして、好ましい１８０℃の溶融粘度と軟化点を得る観点から、アミン成分は脂肪族ジアミンとすることが好ましく、用いる脂肪族ジアミンとしては、エチレンジアミンとヘキサメチレンジアミンが好ましく、最適な軟化点を得る観点からアミン成分全量基準で、エチレンジアミンが３０モル当量％以上７０モル当量％以下、ヘキサメチレンジアミンが３０モル当量％以上７０モル当量％以下であることが好ましく、エチレンジアミンが４０モル当量％以上６０モル当量％以下、ヘキサメチレンジアミンが４０モル当量％以上６０モル当量％以下であることがより好ましい。
【００３２】
ポリアミド樹脂Ｂとして、好ましい１８０℃の溶融粘度と軟化点を得る観点から、アミン成分は脂肪族ジアミンと芳香族ジアミンと併用することが好ましく、用いる脂肪族ジアミンとしてはエチレンジアミンが好ましく、芳香族ジアミンとしてはメタキシリレンジアミンが好ましく、最適な軟化点を得る観点からアミン成分全量基準で、エチレンジアミンが６０モル当量％以上１００モル当量％以下、メタキシリレンジアミンが４０モル当量％以上０モル当量％以下であることが好ましく、エチレンジアミンが７０モル当量％以上９５モル当量％以下、メタキシリレンジアミンが３０モル当量％以上５モル当量％以下であることがより好ましく、エチレンジアミンが８０モル当量％以上９０モル当量％以下、メタキシリレンジアミンが２０モル当量％以上１０モル当量％以下であることが更に好ましい。
【００３３】
ポリアミド樹脂Ａ及びポリアミド樹脂Ｂは、上述の各原料化合物を公知の反応条件下で縮合反応させることにより製造することができる。例えば、カルボン酸成分とポリアミン化合物などのアミン成分とをモル当量比（カルボン基／アミノ基）１．０／１．２〜１．２／１．０で混合、加熱し、例えば、１８０〜２５０℃で縮合反応させればよい。
【００３４】
［防水層用材料を用いて接着防水層を形成する方法］
次に、本実施形態に係る防水層用材料を用いて接着防水層を形成する方法について説明する。
防水層用材料が上述したポリアミド樹脂Ａの単体からなる場合には、上述のポリアミド樹脂Ａは、工場等において予めブロック状、シート状、フレーク状又はペレット状に加工したものを用いることができる。
本実施形態に係る防水層用材料を道路橋の床版に使用する場合には、フレーク状又はペレット状のポリアミド樹脂単体からなる防水層用材料を、施工現場において、溶解釜に投入し、約２００℃前後の温度に加熱して溶融させて、道路橋の床版表面に、レーキ及び刷毛等を用いて塗布する。
【００３５】
防水層用材料がポリアミド樹脂Ａとアスファルトとの混合物である場合には、防水層用材料は、工場等において予め、ポリアミド樹脂Ａ及びアスファルトを加熱混合した後、数ｋｇ〜１０ｋｇ程度のブロック状又はシート状に成型した後、冷却したものを用いることができる。
本実施形態に係る防水層用材料を道路橋の床版に使用する場合には、数ｋｇ〜１０ｋｇ程度のブロック状又はシート状に成型された防水層用材料を、施工現場において、溶解釜に投入し、約２００℃前後の温度に加熱して溶融させて、道路橋の床版表面に、レーキ及び刷毛等を用いて塗布する。
【００３６】
防水層用材料の塗布に際して、ポリアミド樹脂Ａとアスファルトとの混合物の１８０℃における溶融粘度は、施工性を確保する観点から、好ましくは２０００ｍＰａ・ｓ以下、より好ましくは１９００ｍＰａ・ｓ以下、さらに好ましくは１８００ｍＰａ・ｓ以下、さらに好ましくは１７００ｍＰａ・ｓ以下である。
【００３７】
ポリアミド樹脂Ａは、石油系の溶剤に不溶である。すなわち、ポリアミド樹脂Ａは、アスファルトにも不溶である。このため、ポリアミド樹脂Ａとアスファルトとの混合物中でポリアミド樹脂Ａは、ポリアミド樹脂Ａの割合が５０質量％未満の場合には、アスファルト中にポリアミド樹脂Ａが細かく分散した状態で存在する。一方、ポリアミド樹脂Ａの割合が５０質量％以上の場合には、ポリアミド樹脂Ａ中にアスファルトが細かく分散した状態で存在する。
【００３８】
本実施形態に係る防水層用材料を道路橋の床版に使用する場合には、防水層用材料を床版に塗布する前に、道路橋の床版の表面に、床版の材質に応じたプライマー層を形成してもよい。プライマー層として適用可能な材料としては、アスファルト溶剤系、石油樹脂溶剤系、エポキシ樹脂、ウレタン樹脂系、メタクリル樹脂系等が挙げられる。プライマー層の材料は、床版の種類、床版表面の状態、要求される防水条件等に応じて使い分けることができる。
【００３９】
防水層用材料がポリアミド樹脂Ａの単体からなる場合、及びポリアミド樹脂とアスファルトとの混合物である場合のいずれも、床版への塗布量は、０．５ｋｇ／ｍ２以上５．０ｋｇ／ｍ２以下であることが好ましい。塗布量が０．５ｋｇ／ｍ２以上であれば、床版に十分な防水性を付与することができる。塗布量が５．０ｋｇ／ｍ２以下、より好ましくは３．０ｋｇ／ｍ２以下であれば、防水層用材料が床版との接着面とは反対側のアスファルト混合物層の表面ににじみ出すこともなく、かつ防水層の耐変形性及び床版とアスファルト混合物層との界面における接着性を低下させることがない。
【００４０】
防水層用材料であるポリアミド樹脂Ａとアスファルトとの混合物の軟化点は、１５０℃程度であるアスファルト混合物からの伝熱により溶解させる必要がある観点から、好ましくは１３０℃以下、より好ましくは１２０℃以下、さらに好ましくは１１０℃以下である。また、防水層用材料であるポリアミド樹脂Ａとアスファルトとの混合物の軟化点は、夏季の舗装体の温度が６０℃程度になることを鑑み、強度発現の観点から、好ましくは７０℃以上、より好ましくは８０℃以上、さらに好ましくは９０℃以上である。
【００４１】
塗布した防水層用材料に含まれるポリアミド樹脂Ａは、その軟化点付近で速やかに固化する。したがって、６０℃以下程度である供用温度における高温領域では、ポリアミド樹脂Ａは、樹脂の性質を発揮し、優れた接着強度を実現する。
【００４２】
塗布した防水層用材料の上には、ポリアミド樹脂Ｂを混合したアスファルト混合物を施工する。施工するアスファルト混合物は、ポリアミド樹脂Ｂを３０質量％以上７０質量％以下の割合で添加したアスファルトを用いた高強度のアスファルト混合物である。
アスファルト混合物は、様々な骨材粒度のものを適用することが可能である。粒度には、舗装設計施工指針（日本道路協会発刊）及び舗装施工便覧（日本道路協会発刊）に記載されるもの等がある。
アスファルト混合物には、ストレートアスファルト及びポリマー改質アスファルトを用いることができる。通常、アスファルト量は、骨材粒度に応じて４．０質量％以上８．０質量％以下の間で配合設計により最適アスファルト量が定められる。本発明において、アスファルト混合物は、最適アスファルト量のうち３０質量％以上７０質量％以下をポリアミド樹脂Ｂで置き換えたものであることが好ましい。
【００４３】
アスファルト混合物は、アスファルト混合物製造工場にて、１８０℃前後の温度で加熱され製造される。製造されたアスファルト混合物は施工現場に運搬され、１５０℃以上の高温で敷均される。事前に鋼製床版上に塗布した防水層用材料にアスファルト混合物が接触すると、熱交換により塗布した防水層用材料は速やかに溶融する。施工時にローラで転圧した際に、床版とアスファルト混合物との界面において、溶融した防水層用材料は、床版とアスファルト混合物とを結着して一体化し、床版を補強する効果を発揮すると共に、防水性能を有した接着防水層を形成する。
【００４４】
アスファルト混合物に混合されたポリアミド樹脂Ｂは、石油系の溶剤に不溶である。すなわち、アスファルト混合物は、石油系油に不溶であり、耐油性を有するため、道路に車両からの燃料及び積荷の石油系油が漏れた場合においても走行に支障をきたす破損を生ずることはない。
【００４５】
以上のように、接着防水層を形成した床版舗装構造によれば、通常の塗膜型アスファルト防水層とアスファルト舗装の組み合わせとなんら変わりなく施工でき、使用材料のみを変えることで床版の補強を可能にすることができる。
また、以上のように、接着防水層を形成した床版舗装構造によれば、既設床版の老朽化に対しては、耐久性を向上させて延命措置とすることが可能となり、新設の床版においても長寿命化を可能とすることができる
また、以上のように、接着防水層を形成した床版舗装構造によれば、ＳＦＲＣと比較すると床版補強効果は劣るものの、ＳＦＲＣより施工性に優れ、安価である。また、当該床版舗装構造は、アスファルト舗装であるため補修も容易であり、ＳＦＲＣに比べ補修時間を大幅に削減できる。
【実施例】
【００４６】
次に、本発明を、実施例を用いて詳細に説明する。本発明は、これらの例によって限定されない。
［ポリアミド樹脂の製造］
＜ポリアミド樹脂Ａ１＞
ポリアミド樹脂Ａ１（ポリアミド樹脂Ａ）は、オレイン酸及び重合脂肪酸（ハリマ化成社製、「ハリダイマー２５０」）を含むカルボン酸成分と、エチレンジアミン及びヘキサメチレンジアミンからなるアミン成分とを縮合させて得られたものである。ポリアミド樹脂Ａ１は、特許第４５８０４５７号公報の段落［００３２］に記載された製造方法に準拠して合成した。
すなわち、原料となる、オレイン酸及び重合脂肪酸を含むカルボン酸成分と、アミン成分との混合物を温度計、撹拌系、脱水管及び窒素吹き込み管を備えた四つ口丸底フラスコに入れ、該混合物を撹拌し、着色防止のために僅かの窒素を流した後、２１０℃で３時間反応させた。さらに減圧下（１３．３ｋＰａ）で２時間反応させた後、冷却し、粉砕してポリアミド樹脂Ａ１を得た。
それぞれの含有割合は、カルボン酸成分については、カルボン酸成分１モル当量あたりオレイン酸が０．０７モル当量（全体原料に占める割合４モル当量％、括弧内、以下同じ）、重合脂肪酸が０．９３モル当量（４６モル当量％）であり、アミン成分については、アミン成分１モル当量あたりエチレンジアミンが０．５０モル当量（２５モル当量％）、ヘキサメチレンジアミンが０．５０モル当量（２５モル当量％）である。また、カルボン酸成分とアミン成分の割合は、モル当量比（カルボン酸成分／アミン成分）で、１．０／１．０である。
ポリアミド樹脂Ａ１の軟化点は８２℃であり、１８０℃溶融粘度は１８００ｍＰａ・ｓであった。
【００４７】
＜ポリアミド樹脂Ｂ１＞
ポリアミド樹脂Ｂ１（ポリアミド樹脂Ｂ）は、オレイン酸、プロピオン酸及び重合脂肪酸（ハリマ化成社製、「ハリダイマー２５０」）を含むカルボン酸成分と、エチレンジアミン及びメタキシリレンジアミンからなるアミン成分とを縮合させた以外は、ポリアミド樹脂Ａ１と同様の方法により得た。
それぞれの含有割合は、カルボン酸成分については、カルボン酸成分１モル当量あたりオレイン酸が０．０５モル当量（２モル当量％）、プロピオン酸が０．０２モル当量（１モル当量％）、重合脂肪酸が０．９４モル当量（４７モル当量％）であり、アミン成分については、アミン成分１モル当量あたりエチレンジアミンが０．９０モル当量（４５モル当量％）、メタキシリレンジアミンが０．１０モル当量（５モル当量％）である。また、カルボン酸成分とアミン成分の割合は、モル当量比（カルボン酸成分／アミン成分）で１．０／１．０である。
ポリアミド樹脂Ｂ１の軟化点は１０８℃であり、１８０℃溶融粘度は２０００ｍＰａ・ｓであった。
【００４８】
＜アスファルト混合物の種類と配合＞
《アスファルト混合物a》
・最大粒径１３ｍｍの骨材を使用した砕石マスチックアスファルト混合物
・最適アスファルト量＝５．５質量％
・バインダとして、ポリマー改質アスファルトＨ型を使用
【００４９】
《アスファルト混合物ｂ》
・最大粒径５ｍｍの骨材を使用した砕石マスチックアスファルト混合物
・最適アスファルト量＝７．０質量％
・バインダとして、ポリマー改質アスファルトＩＩ型を使用
【００５０】
《アスファルト混合物ｃ》
・最大粒径１３ｍｍの骨材を使用した砕石マスチックアスファルト混合物
・最適アスファルト量＝６．５質量％
・バインダとして、ポリマー改質アスファルトＩＩ型を６０質量％使用し、ポリアミド樹脂Ｂ１を４０質量％使用
【００５１】
《アスファルト混合物ｄ》
・最大粒径５ｍｍの骨材を使用した砕石マスチックアスファルト混合物
・最適アスファルト量＝６．５質量％
・バインダとして、ポリマー改質アスファルトＩＩ型を６０質量％使用し、ポリアミド樹脂Ｂ１を４０質量％使用
【００５２】
《ＳＦＲＣ》
・ＳＦＲＣ：ＳＦＲＣ（超速硬型）の配合を表１に示す。
・セメントの種類は、ＳＦＲＣに一般的に用いられている超速硬セメントとした。
【００５３】
【表１】
2018071146.tif 000003
【００５４】
＜タックコートに使用した材料＞
・ＰＫ−Ｍ：タイヤ付着抑制乳剤（東亜道路工業株式会社製、製品名「タックファインＥ」）
【００５５】
＜その他の材料＞
・プライマー：エポキシ樹脂系又はアスファルト溶剤系
・防水層用材料：アスファルト塗膜系又はポリアミド樹脂Ａ
・珪砂：５号珪砂
【００５６】
［評価方法］
実施例と比較例の床版舗装構造を下記の方法に従って評価した。
【００５７】
＜複合供試体の単純曲げ試験＞
《供試体の作製》
（１）鋼板の設置
縦４００ｍｍ×幅３００ｍｍの型枠に、プライマーと防水層を施した縦３９９ｍｍ×幅９５ｍｍ×厚さ１２ｍｍの鋼版３枚を約５ｍｍの隙間を開けて型枠内に並べる。
（２）基層の設置
型枠内に並べた鋼版の上に、加熱混合した基層（アスファルト混合物層）の作製に用いるアスファルト混合物を所定量敷き均し、ローラコンパクタで所定の密度まで転圧する。
なお、比較例３については、鋼板に接着材を塗布したのち１時間以内にＳＦＲＣの打設を行った。
（３）タックコート
基層（アスファルト混合物層）の表面温度が５０℃以下になったらタックコートを散布する。
なお、実施例１〜３、６の場合は、１層施工となるのでタックコートは施さない。
（４）表層の設置
タックコートの乾燥が終了したら、加熱混合した表層（アスファルト混合物層）の作製に用いるアスファルト混合物を所定量敷き均し、ローラコンパクタで所定の密度まで転圧する。
ここで、表層とは、基層上に設けられるアスファルト混合物層のうち、最表面を構成するアスファルト混合物層のことをいう。
（５）供試体の切り出し
表層（アスファルト混合物層）の温度が室温まで下がったら、鋼版の隙間に沿ってダイヤモンドカッターで混合物を切り離し、３個の供試体に分割する。
【００５８】
《単純曲げ試験方法》
万能試験機を用い、作製した供試体の鋼版を下面にし、スパン長３０ｃｍで下部から２点支持し、中央部を上部から点載荷する。載荷速度は、５０ｍｍ／ｍｉｎの一定とした。試験温度は、２３℃と６０℃とし、試験前に供試体が試験温度となるように１０時間以上の養生を行う。
【００５９】
単純曲げ試験から、代表的に図２に示すような形状の測定チャートが得られる。測定チャートより、最大荷重発生時の応力を最大応力として供試体寸法から算出した。試験結果は３個の供試体の測定値の平均値とした。
【００６０】
《最大応力の評価》
実施例と比較例の床版舗装構造の評価のための複合供試体による単純曲げ試験で得られた最大応力について、次の基準で分類した。
Ａ：２０ＭＰａ以上
Ｂ：１０ＭＰａ以上２０ＭＰａ未満
Ｃ：４．５ＭＰａ以上１０ＭＰａ未満
Ｄ：４．５ＭＰａ未満
【００６１】
＜大型供試体を用いた静荷重試験＞
《供試体の作製》
（１）鋼板の準備
表２に示す寸法の鋼製床版上に、ショットブラストを１５０ｋｇ／ｍ２の投射密度で行った後、プライマーと接着防水層を構築した。
（２）基層混合物の施工
加熱混合した基層（アスファルト混合物層）の作製に用いるアスファルト混合物を所定量敷き均し、ローラで所定の密度まで転圧する。
なお、比較例３については、プライマー上に接着材を塗布したのち１時間以内にＳＦＲＣの打設を行った。
（３）タックコート
基層（アスファルト混合物層）の表面温度が５０℃以下になったらタックコートを散布する。
なお、実施例６の場合は、１層施工となるのでタックコートは施さない。
（４）表層の設置
タックコートの乾燥が終了したら、加熱混合した表層（アスファルト混合物層）の作製に用いるアスファルト混合物を所定量敷き均し、ローラで所定の密度まで転圧した。
【００６２】
【表２】
2018071146.tif 000004
【００６３】
《静的載荷試験》
実施例と比較例の床版舗装構造となるように、デッキプレート上に各舗装材料を敷設した。デッキプレート上に敷設した舗装材料の試験時温度は、２３℃及び５０℃に保ち、それぞれの温度で１ケースの試験を実施した。
静的載荷試験は、２００ｍｍ×２００ｍｍの鋼板である載荷板で行う。載荷板１０は、図３に示すように、載荷面１１が２面となるように、１００ｍｍの間隔で配置する。載荷板１０の下には、試験体表面の不陸を吸収し、載荷荷重が等分布となるように、厚さ３０ｍｍ程度の硬質のゴム板１２を置く。
荷重は、載荷面が２面で最大２００ｋＮとし、０ｋＮ、５０ｋＮ、１００ｋＮ、１５０ｋＮ、２００ｋＮの階段状漸増載荷とした。荷重は、供試体中央付近のＵリブウェブを跨ぐ２面載荷となるように載荷梁１３を乗せた。
【００６４】
舗装舗設前の静的載荷試験結果を基本として、載荷した時にＵリブに生じるひずみから応力を算出し、舗設後と舗設前の応力比を算出した。応力比が低ければ補強効果が高い。
【００６５】
《最大応力の評価》
実施例と比較例の床版舗装構造の評価のための大型供試体を用いた静的載荷試験で得られた舗設前との応力比について、次の基準で分類した。
Ａ：０．５未満
Ｂ：０．５以上０．６未満
Ｃ：０．６以上０．７未満
Ｄ：０．７以上
【００６６】
＜接着防水層のせん断試験＞
せん断試験は、道路橋床版防水便覧（日本道路協会、平成１９年３月発刊、ｐ．１３２〜１３４）に記載された方法に準拠して実施した。試験温度は、６０℃で実施した。試験温度６０℃のせん断強度は当該便覧に規定されていないが、温度が高くなるほど従来のアスファルト系防水材は接着力が低下するため、６０℃における接着強度が２３℃に要求される接着強度以上であれば高温での接着強度に優れていることとなる。接着防水材のせん断強度は、試験温度６０℃において、０．１５ＭＰａ以上であることが好ましく、変位量が１．０ｍｍ以上であることが好ましい。
【００６７】
《せん断強度の評価》
実施例と比較例の床版舗装構造における接着防水層のせん断強度（試験温度６０℃）について、次の基準で分類した。
Ａ：０．６ＭＰａ以上
Ｂ：０．３以上０．６ＭＰａ未満
Ｃ：０．１５ＭＰａ以上０．３ＭＰａ未満
Ｄ：０．１５ＭＰａ未満
【００６８】
＜表基層混合物の施工時間の評価＞
実施例と比較例の床版舗装構造の基層及び表層の施工時間の合計について、次の基準で分類した。
なお、床版舗装構造は、幅員６ｍ×延長１００ｍの単路部を想定した。
Ａ：４時間未満
Ｂ：４時間以上８時間未満
Ｃ：８時間以上１２時間未満
Ｄ：１２時間以上
【００６９】
＜混合物のリサイクル性＞
実施例と比較例の床版舗装構造に用いた材料のリサイクル性について、次の基準で分類した。
○：アスファルト混合物及びセメントコンクリートに再利用可能
×：アスファルト混合物及びセメントコンクリートに再利用不可
【００７０】
［実施例１］
上述のようにして得られたポリアミド樹脂Ａ１及びポリアミド樹脂Ｂ１を用いて実施例１の供試体を作製した。
すなわち、所定の鉄板にエポキシ系のプライマー（セメダイン株式会社製、型番「ＥＰ−２９」）を０．３ｋｇ／ｍ２塗布し、硬化する前に珪砂を２ｋｇ／ｍ２散布して硬化させた。
その後、防水層用材料として、ポリアミド樹脂Ａ１を１８０℃に加熱したものを金属製のヘラで均しながら塗布（０．１ｋｇ／ｍ２）して接着防水層を形成し、硬化する前に珪砂を２ｋｇ／ｍ２散布して常温になるまで放置した。
次に、接着防水層の上に、アスファルト混合物ｄを１５０℃の温度で敷均して４ｃｍの厚みの基層（アスファルト混合物層）を形成した。
得られた供試体を上述した評価方法により評価した。結果を表３に示す。
【００７１】
［実施例２］
実施例１で、防水層用材料の塗布量が２．０ｋｇ／ｍ２とした以外は実施例１と同様にして、実施例２の供試体を得た。
得られた供試体を上述した評価方法により評価した。結果を表３に示す。
【００７２】
［実施例３］
実施例１で、防水層用材料の塗布量が５．０ｋｇ／ｍ２とした以外は実施例１と同様にして、実施例３の供試体を得た。
得られた供試体を上述した評価方法により評価した。結果を表３に示す。
【００７３】
［実施例４］
上述のようにして得られたポリアミド樹脂Ａ１及びポリアミド樹脂Ｂ１を用いて実施例４の供試体を作製した。
すなわち、所定の鉄板にエポキシ系のプライマー（セメダイン株式会社製、型番「ＥＰ−２９」）を０．２ｋｇ／ｍ２塗布し、硬化する前に珪砂を２ｋｇ／ｍ２散布して硬化させた。
その後、防水層用材料として、ポリアミド樹脂Ａ１を１８０℃に加熱したものを金属製のヘラで均しながら塗布（２．０ｋｇ／ｍ２）して接着防水層を形成し、常温になるまで放置した。
次に、接着防水層の上に、アスファルト混合物ｄを１５０℃の温度で敷均して４ｃｍの厚みの基層（アスファルト混合物層）を形成した。
次に、基層の上に、ＰＫ−Ｍを０．４ｋｇ／ｍ２塗布し、タックコートを施した。
次に、タックコート上に、アスファルト混合物ａを１５０℃の温度で敷均して４ｃｍの厚みの表層（アスファルト混合物層）を形成した。
得られた供試体を上述した評価方法により評価した。結果を表４、表６、表７に示す。
【００７４】
［実施例５］
実施例４で、表層（アスファルト混合物層）がアスファルト混合物ｃを敷均して形成したこと以外は実施例４と同様にして、実施例５の供試体を得た。
得られた供試体を上述した評価方法により評価した。結果を表４、表６、表７に示す。
【００７５】
［実施例６］
上述のようにして得られたポリアミド樹脂Ａ１及びポリアミド樹脂Ｂ１を用いて実施例６の供試体を作製した。
すなわち、縦３０ｃｍ×横３０ｃｍ×厚さ１２ｍｍの鉄板にエポキシ系のプライマー（セメンダイン株式会社製、型番「ＥＰ−２９」）を０．２ｋｇ／ｍ２塗布し、硬化する前に珪砂を２ｋｇ／ｍ２散布して硬化させた。
その後、防水層用材料として、ポリアミド樹脂Ａ１を１８０℃に加熱したものを金属製のヘラで均しながら塗布（２．０ｋｇ／ｍ２）して接着防水層を形成し、常温になるまで放置した。
次に、接着防水層の上に、アスファルト混合物ｃを１５０℃の温度で敷均して８ｃｍの厚みの基層及び表層に該当するアスファルト混合物層を形成した。
得られた供試体を上述した評価方法により評価した。結果を表４、表６、表７に示す。
【００７６】
［比較例１］
まず、所定の鉄板にアスファルト溶剤系のプライマー（東亜道路工業株式会社製、型番「シビルスターＳ」）を０．３ｋｇ／ｍ２塗布して硬化させた。
その後、防水層用材料として、アスファルト塗膜系を１８０℃に加熱したものを金属製のヘラで均しながら塗布（１．２ｋｇ／ｍ２）して防水層を形成し、硬化する前に珪砂を２ｋｇ／ｍ２散布して常温になるまで放置した。
次に、接着防水層の上に、アスファルト混合物ｂを１５０℃の温度で敷均して４ｃｍの厚みの基層（アスファルト混合物層）を形成した。
次に、基層の上に、ＰＫ−Ｍを０．４ｋｇ／ｍ２塗布し、タックコートを施した。
次に、タックコート上に、アスファルト混合物ａを１５０℃の温度で敷均して４ｃｍの厚みの表層（アスファルト混合物層）を形成した。
得られた供試体を上述した評価方法により評価した。結果を表５〜７に示す。
【００７７】
［比較例２］
比較例１で、基層（アスファルト混合物層）がアスファルト混合物ｄを敷均して形成したこと及び表層（アスファルト混合物層）がアスファルト混合物ｃを敷均したこと以外は比較例１と同様にして、比較例２の供試体を得た。
得られた供試体を上述した評価方法により評価した。結果を表５〜７に示す。
【００７８】
［比較例３］
まず、所定の鉄板にエポキシ系のプライマー（セメダイン株式会社製、型番ＥＰ−２９）を１．４ｋｇ／ｍ２塗布して硬化させた。
次に、プライマー上に接着材（鹿島道路株式会社製、製品名「ＫＳボンド」）を塗布したのち１時間以内にＳＦＲＣの打設を行った
次に、ＳＦＲＣ上に、ＰＫ−Ｍを０．４ｋｇ／ｍ２塗布し、タックコートを施した。
次に、タックコート上に、アスファルト混合物ａを１５０℃の温度で敷均して４ｃｍの厚みの表層（アスファルト混合物層）を形成した。
得られた供試体を上述した評価方法により評価した。結果を表５〜７に示す。
【００７９】
［比較例４］
実施例４で、基層（アスファルト混合物層）がアスファルト混合物ｂを敷均して形成したこと以外は実施例４と同様にして、比較例４の供試体を得た。
得られた供試体を上述した評価方法により評価した。結果を表５、表６に示す。
【００８０】
【表３】
2018071146.tif 000005
【００８１】
【表４】
2018071146.tif 000006
【００８２】
【表５】
2018071146.tif 000007
【００８３】
【表６】
2018071146.tif 000008
【００８４】
【表７】
2018071146.tif 000009
【００８５】
防水層用材料にポリアミド樹脂Ａ１（ポリアミド樹脂Ａ）を含有し、基層（アスファルト混合物層）を形成するアスファルト混合物にポリアミド樹脂Ｂ１（ポリアミド樹脂Ｂ）を含有している実施例１〜６では、高温のせん断強度が優れていることがわかる。また、実施例４〜６は、施工時間、リサイクル性、単純曲げ試験で得られた最大応力、及び大型供試体を用いた静的載荷試験で得られた舗設前との応力比の全てにおいて優れていることがわかる。なお、実施例１〜３では、室内試験用の供試体（小型）のみを作成したので施工時間及びリサイクル性の評価を行わなかった。
防水層用材料にポリアミド樹脂Ａ１（ポリアミド樹脂Ａ）を含有していない比較例１及び２では、高温のせん断強度が低下することがわかる。
基層（アスファルト混合物層）を形成するアスファルト混合物にポリアミド樹脂Ｂ１（ポリアミド樹脂Ｂ）を含有していない比較例１及び４では、単純曲げ試験で得られた最大応力が低い値であった。また、比較例１では、大型供試体を用いた静的載荷試験で得られた舗設前との応力比が低かった。
ＳＦＲＣの打設を行った比較例３では、施工が困難であるため施工に長時間を要し、ＳＦＲＣで使用した材料がアスファルト混合物等に再利用できないので、施工時間及びリサイクル性の評価が悪かった。
【図１】
2018071146.tif 000010
【図２】
2018071146.tif 000011
【図３】
2018071146.tif 000012